(57)【要約】  【課題】  幅方向および長手方向に均一な品質の樹脂フィルムを製造することができる塗工液の塗工方法を提供する。  【解決手段】  メタリングロールとコーティングロールの間に塗工液溜を形成するリバースロールコータによる塗工液の塗工方法おいて、前記塗工液溜内にメタリングロールおよびコーティングロールにより形成される塗工液流れに追加した流れを強制的に起こして、前記コーティングロールの回転方向に対して幅方向に一定の塗工液流れを形成することを特徴とする塗工液の塗工方法であり、塗工液溜内に設置した回転体により、強制的な流れをおこすことができる。  【選択図】  図４
2006326390.tif 000002
【特許請求の範囲】
【請求項１】
メタリングロールとコーティングロールの間に塗工液溜を形成するリバースロールコータによる塗工液の塗工方法において、前記塗工液溜内にメタリングロールおよびコーティングロールにより形成される塗工液流れに追加した流れを強制的に起こして、前記コーティングロールの回転方向に対して幅方向に一定の塗工液流れを形成することを特徴とするリバースロールコータによる塗工液の塗工方法。
【請求項２】
塗工液流れに追加した流れを、塗工液溜内にコーティングロールと平行に設置された回転体によって形成することを特徴とする請求項１記載のリバースロールコータによる塗工液の塗工方法。
【請求項３】
塗工液溜内に設置された回転体の回転方向を、コーティングロールの回転と逆方向とすることを特徴とする請求項２記載のリバースロールコータによる塗工液の塗工方法。
【請求項４】
塗工液溜内に設置された回転体の回転速度を、コーティングロールの回転速度の±１０％以内とすることを特徴とする請求項２または３記載のリバースロールコータによる塗工液の塗工方法。
【請求項５】
塗工液溜内に設置された回転体の表面温度を、メタリングロールおよびコーティングロールのそれぞれの表面温度±５℃以内とすることを特徴とする請求項２〜４のいずれかに記載のリバースロールコータによる塗工液の塗工方法。
【請求項６】
塗工液溜内に設置された回転体が、コーティングロールと平行方向で、かつコーティングロールの回転方向に対して幅方向に均一な突起形状またはブレード形状を有することを特徴とする請求項２〜５のいずれかに記載のリバースロールコータによる塗工液の塗工方法。
【請求項７】
塗工液溜の幅方向に均一に塗工液を供給する手段を有することを特徴とする請求項１〜６のいずれかに記載のリバースロールコータによる塗工液の塗工方法。
【請求項８】
塗工液溜上部に塗工液を塗工液溜の幅方向に均一に撹拌する手段を有することを特徴とする請求項１〜７のいずれかに記載のリバースロールコータによる塗工液の塗工方法。
【請求項９】
塗工液が熱硬化性樹脂液であることを特徴とする請求項１〜８のいずれかに記載のリバースロールコータによる塗工液の塗工方法。
【請求項１０】
塗工液の粘度が１０〜５００Ｐａ・ｓであることを特徴とする請求項１〜９のいずれかに記載のリバースロールコータによる塗工液の塗工方法。
【請求項１１】
請求項９または１０記載のリバースロールコータによる塗工液の塗工方法を使用して熱硬化性樹脂を離型性シートに塗工することを特徴とする樹脂フィルムの製造方法。
【請求項１２】
請求項１１に記載の樹脂フィルムの製造方法によって作製された樹脂フィルムを強化繊維に貼り合わせ、強化繊維に樹脂を含浸させることを特徴とするプリプレグの製造方法。
【請求項１３】
請求項１２に記載のプリプレグの製造方法で得られたプリプレグを硬化させることを特徴とする繊維強化複合材料の製造方法。
【発明の詳細な説明】
【技術分野】
【０００１】
本発明は、リバースロールコータによる塗工液の塗工方法に関し、特に、繊維強化複合材料用のプリプレグの製造に用いられる樹脂フィルムの製造に好適な塗工液の塗工方法に関するものである。
【背景技術】
【０００２】
繊維強化複合材料の製造に用いられる中間材料であるプリプレグは、強化繊維にマトリクス樹脂を含浸させることによって製造される。このマトリクス樹脂の含浸方法の一つとして、溶融または軟化したマトリクス樹脂を離型性シート上に所定量塗工して樹脂フィルムを形成し、該樹脂フィルムをシート状の強化繊維に貼り合わせた後、加熱または加圧することにより強化繊維にマトリクス樹脂を含浸させるホットメルト法がよく用いられる。
【０００３】
前記の樹脂フィルムの製造装置として、図１に示すようなリバースロールコータが知られている。図１は、従来のリバースロールコータの一例を示す概略側面図である。図１において、リバースロールコータは、対向配置されたメタリングロール１、コーティングロール６およびバックロール８から基本的に構成されている。溶融または軟化された塗工液３は、メタリングロール１とコーティングロール６間に掻き取りブレード２、４および図示省略の側板を設置して形成された塗工液溜５に供給され、メタリングロール１とコーティングロール６間の間隙で計量後、コーティングロール６で移送され、バックロール８から供給されてくる離型性シート７上に転写され、樹脂フィルム９となる。
【０００４】
しかしながら、上記のような従来のコーティング装置では、次のような問題がある。すなわち、溶融または軟化された樹脂塗工液３は供給される過程で冷却されて塗工液溜５に供給されるため、塗工液溜５内の塗工液３に温度ムラが生じ、それが離型性シート７上におけるコーティングムラの要因となる。また、このようなリバースロール方式のコーティング装置では、メタリングロール１とコーティングロール６が、図１の矢印のように相互に逆方向に回転するので、両ロールの回転に伴って塗工液溜５内の塗工液３は、両ロールの回転に随伴して回転流動するが、回転中心部分の塗工液３はその流動状態に比して滞留し易い。この結果、メタリングロール１とコーティングロール６の表層部分の塗工液３のみが加熱され、熱履歴の異なる塗工液３の共存状態が発生する。ホットメルトに使用される熱硬化性樹脂は、熱的に経時変化を起こし易いため、このような熱履歴差の大きい塗工液３を塗工した場合、均一厚みでの塗工が困難となったり、その硬化物において物性に悪影響を及ぼし、製品としての品質低下を招く恐れがある。これらの問題は、特に塗工液の粘度の高い場合に顕著になる。
【０００５】
このような塗工液溜内での温度および流動ムラを解決するための提案がある。図２は、従来のやじり状攪拌羽根を設置した他のリバースロールコータの一例を示す概略側面図（２Ａ）と、塗工液溜を示す概略平面図（２Ｂ）である。図２に示すような、ロール両側に設けられた側板１２で囲われた塗工液溜内にメタリングロール１およびコーティングロール６と平行方向に図２の（２Ｂ）の矢印のように往復運動可能な非回転のやじり状撹拌羽根１０のやじり状先端を臨ませて、塗工液溜を撹拌できるような塗工装置が提案されている（特許文献１参照）。このやじり状撹拌羽根１０による往復撹拌では、塗工液溜内の塗工液の幅方向温度斑を抑制できるが、撹拌の具合に時間差があるため、剪断速度により粘度が変わるような非ニュートン性の塗工液では、幅方向での塗工液の粘度の違いが出てしまい、膜圧不均一や塗工面のざらつきが発生するという問題があった。
【０００６】
また、図３は、従来の仕切翼を設置した他のリバースロールコータの一例を示す概略側面図（３Ａ）と塗工液溜を示す概略平面図（３Ｂ）である。図３に示すような、ロール両側に設けられた側板１２で囲われた塗工液溜内にコーティングロールの幅方向に複数個の仕切翼１１を設置し、仕切翼１１の先端部の各位置を変えることで塗工液３のメタリングロール１側随伴流とコーティングロール６側随伴流との割合を調節できる塗工装置が提案されている（特許文献２参照）。しかしながら、コーティングロール６側の随伴流を増やした場合、メタリングロール１側での樹脂滞留時間が増加するため熱履歴が異なり、また、仕切翼先端部の設置位置および振れにより厚みムラが発生するという問題があった。
【特許文献１】特公平５−７３４７３号公報
【特許文献２】特開平６−１９８２３６号公報
【発明の開示】
【発明が解決しようとする課題】
【０００７】
本発明の目的は、上記従来のリバースロールコータの問題点に鑑みてなされたもので、幅方向および長手方向に均一な品質の樹脂フィルムを製造することができる塗工液の塗工方法を提供することにある。
【課題を解決するための手段】
【０００８】
本発明は、前記目的を達成するために、次の構成を有するものである。
１．メタリングロールとコーティングロールの間に塗工液溜を形成するリバースロールコータによる塗工液の塗工方法において、前記塗工液溜内にメタリングロールおよびコーティングロールにより形成される塗工液流れに追加した流れを強制的に起こして、前記コーティングロールの回転方向に対して幅方向に一定の塗工液流れを形成することを特徴とするリバースロールコータによる塗工液の塗工方法。
２．前記の塗工液流れに追加した流れを、前記の塗工液溜内に前記のコーティングロールと平行に設置された回転体によって形成することを特徴とする上記１に記載の塗工液の塗工方法。
３．前記の塗工液溜内に設置された回転体の回転方向を、前記コーティングロールと逆方向とすることを特徴とする上記２に記載の塗工液の塗工方法。
４．前記の塗工液溜内に設置された回転体の回転速度を、前記のコーティングロールの回転速度±１０％以内とすることを特徴とする上記２または３に記載の塗工液の塗工方法。
５．前記の塗工液溜内に設置された回転体の表面温度を、前記のメタリングロールおよび前記のコーティングロールのそれぞれの表面温度±５℃以内とすることを特徴とする上記２〜４のいずれかに記載の塗工液の塗工方法。
６．前記の塗工液溜内に設置された回転体が、前記のコーティングロールと平行方向で、かつコーティングロールの回転方向に対して幅方向に均一な突起形状またはブレード形状を有することを特徴とする上記２〜５のいずれかに記載の塗工液の塗工方法。
７．前記の塗工液溜の幅方向に均一に前記の塗工液を供給する手段を有することを特徴とする上記１〜６のいずれかに記載の塗工液の塗工方法。
８．前記の塗工液溜上部に、前記の塗工液を塗工液溜の幅方向に均一に撹拌する手段を有することを特徴とする上記１〜７のいずれかに記載の塗工液の塗工方法。
９．前記の塗工液が熱硬化性樹脂液であることを特徴とする上記１〜８のいずれかに記載の塗工液の塗工方法。
１０．前記の塗工液の粘度が１０〜５００Ｐａ・ｓであることを特徴とする上記１〜９のいずれかに記載の塗工液の塗工方法。
１１．前記の９または１０に記載のリバースロールコータによる塗工液の塗工方法を使用して熱硬化性樹脂を離型性シートに塗工することを特徴とする樹脂フィルムの製造方法。
１２．前記の１１に記載の樹脂フィルムの製造方法によって作製された樹脂フィルムを強化繊維に貼り合わせ、強化繊維に樹脂を含浸させることを特徴とするプリプレグの製造方法。
１３．前記の１２に記載のプリプレグの製造方法で得られたプリプレグを硬化させることを特徴とする繊維強化複合材料の製造方法。
【発明の効果】
【０００９】
本発明の塗工液の塗工方法によれば、塗工液溜内において、メタリングロールおよびコーティングロールにより形成される塗工液流れに追加した流れを強制的に起こして、メタリングロールおよびコーティングロールに対して均一な塗工液流れを形成することにより、樹脂フィルムの幅方向および長手方向に対する塗工膜厚みおよび塗工膜品質の均一性を向上させることができる。
【発明を実施するための最良の形態】
【００１０】
本発明のリバースロールコータによる塗工液の塗工方法の実施の形態について、図面に基づいて説明する。図４は、本発明におけるリバースロールコータの一例を示す概略側面図（４Ａ）と塗工液溜を示す概略平面図（４Ｂ）である。
【００１１】
図４において、リバースロールコータは、メタリングロール１およびコーティングロール６と各ロールの掻き取りブレード２、４およびロール両側に設けられた側板１２と、回転体である回転ロール１３から構成されている。本発明の塗工液の塗工方法において、コーティングロールの回転方向に対して幅方向に一定の塗工液流れを形成する手段として、上記の回転ロール１３のような回転体が好ましく用いられる。回転ロール１３は、塗工液溜内の塗工液３中にあってコーティングロール３の掻き取りブレード４近くに、メタリングロール１およびコーティングロール６に対して平行に設置されている。
【００１２】
本発明において、コーティングロールの回転方向に対して幅方向に一定の塗工液流れを形成するとは、コーティングロール６の各位置で回転方向に対して好ましくは実質的に均一で定常的な流れが生じている状態を意味している。具体的には、ロールは自重および塗工液圧で撓むため、メタリングロールとコーティングロールとの間のクリアランスは幅方向で異なり、また、塗工液溜内で温度バラツキが有る場合には粘度差による流動斑が発生し、両ロールの各位置での単位面積当たりの流量が異なる。そこで本発明では、両ロールのこのクリアランスに、塗工液の本来流れに追加した流れを強制的に起こして、塗工液の本来流れが助長された一定の実質的に均一で定常的な塗工液流れを形成し、両ロールのこのクリアランスに送り込むことで均一な塗工を行うことができる。
【００１３】
回転ロール１３の回転方向は、コーティングロール６と逆方向に回転させることが好ましい。それは、回転ロール１３をコーティングロール６と同方向に回転させた場合、メタリングロール１およびコーティングロール６間の塗工液３の流れにおいて、回転ロール１３による周期的目付変動が顕著になるからである。
【００１４】
また、その回転ロール１３の回転速度は、コーティングロール６の回転速度の±１０％であることが好ましい。回転ロール１３の回転速度が、コーティングロール６の回転速度の＋１０％を超える場合、回転ロール１３に追随する随伴流が増加し、コーティングロール６への随伴流が減少し、回転ロール１３による目付変動が顕著に現れるため、塗工液の目付バラツキが増加する。また、回転ロール１３の回転速度がコーティングロール６の回転速度の１０％未満の場合、回転ロール１３による効果が小さくなる。
また、回転ロール１３の表面温度は、任意に調整可能である。回転ロール１３は、例えば、外部の熱媒加熱装置で加熱した熱媒をロール内部のジャケットに通す内部ジャケット構造、または、ロール内部に組み込まれた誘導コイルに電圧を印加することによりロール自身を発熱させる構造の誘導発熱ロールなどであることが好ましい。
回転ロール１３の表面温度がコーティングロール６およびメタリングロール１の表面温度と大きく異なる場合、樹脂フィルムの熱履歴差の発生および粘度差の増加により品質および目付バラツキが増加する。そのためため、回転ロール１３の表面温度は、メタリングロール１およびコーティングロール６の表面温度±５℃以内であることが好ましい。
【００１５】
回転ロール１３の形状としては、塗工液溜内でコーティングロール６の回転方向に対して均一な流れを形成できることが好ましく、コーティングロール６の幅方向に均一な突起形状もしくはブレード形状を有することが好ましい。具体的に、回転ロール１３は、コーティングロールと平行方向で、かつコーティングロールの回転方向に対して均一な幅の突起形状またはブレード形状を有するもので、図５に示すような平羽根付回転ロール１４または湾曲羽根付回転ロール１５などが好ましい。
【００１６】
塗工液溜への塗工液の供給方法については、塗工液が塗工液溜の幅方向に均一に供給されることが好ましく、塗工液を塗工液溜内に供給するための塗工液供給管を塗工液溜の幅方向に３本以上有するか、または、塗工液溜の上部で塗工液を幅方向に撹拌する手段を有することが好ましい。
【００１７】
本発明においては、塗工液として、繊維強化複合材料のプリプレグ用樹脂液を用いることができる。繊維強化複合材料のプリプレグ用樹脂としては、成形後の機械的物性、強化繊維との接着性、および成形時作業時の取り扱い性に優れているエポキシ樹脂などの熱硬化性樹脂が好ましい。エポキシ樹脂の種類としては、例えば、ビスフェノールＡ型エポキシ樹脂、ビスフェノールＦ型エポキシ樹脂、ビスフェノールＳ型エポキシ樹脂、ビスフェノールＢ型エポキシ樹脂、ナフタレン型エポキシ樹脂およびノボラック型エポキシ樹脂などが挙げられる。また、塗工液の調整には、通常のニーダや二軸ミキサーなどによる混練等の手段を用いることができる。
【００１８】
本発明では、塗工液粘度が１０〜５００Ｐａ・ｓであることが好ましい。塗工液粘度が１０Ｐａ・ｓより小さい場合、コーティング時の気泡の巻き込みによる目付バラツキの増加や、成型時のタックや樹脂フローが増加し、取り扱い性が低下することがある。また、塗工液粘度が５００Ｐａ・ｓを超えた場合、コーティング時の液圧が高くなるため、メタリングロールおよびコーティングロールの撓み量が増加し、幅方向での目付バラツキが増加し、また、タックが無くなり、堅くなるため、取り扱い性が悪くなりがちである。塗工液粘度は、より好ましくは      ３００〜５００Ｐａ・ｓである。また、樹脂粘度の測定は、後述する実施例に記載の方法を用いて測定することができる。
【００１９】
本発明の塗工液の塗工方法を使用し、熱硬化性樹脂液を離型性シートに塗工することによって、繊維強化複合材料を製造するために好適な樹脂フィルムを製造することができる。
【００２０】
上記のようにして得られた樹脂フィルムをシート状の強化繊維に貼り合わせ、強化繊維に樹脂を含浸させプリプレグを製造することができ、そのプリプレグを硬化させて繊維強化複合材料を製造することができる。
【実施例】
【００２１】
以下、本発明の望ましい実施例を、図面を参照して説明する。図６は、本発明の一実施例で使用したリバースロールコータの全体を説明するための概略側面図である。図６において、巻出機１６にセットされた離型性シートロール１７から離型性シート７単体が巻き出され、バックロール８を経てコーティング装置に供給される。メタリングロール１上でコーティングロール６を介して定量ずつ連続供給される塗工液３が、供給された離型性シート７の一面上にコーティングされ、樹脂フィルム９として巻取機２２に巻き取られる。
【００２２】
樹脂ブロック２１は、ニーダを用いて樹脂原料を混練し、硬化反応防止のため、−２０℃の環境下で２４時間冷凍保管し、調製した。樹脂ブロック２１は、加熱ロール２０で溶融され、該溶融樹脂の塗工液３は、掻き取りブレード１９と流下板１８を通じて、コーティングロール６とメタリングロール１および側板（図示省略）との間に形成される塗工液溜５に供給される。
本実施例で用いた加熱ロール２０には誘導発熱ロールを使用し、流下板１８および側板、メタリングロール１、コーティングロール６およびバックロール８には、同一温度の温水を通液し、同時加熱可能とした。
【００２３】
本発明における特性の測定方法を下記する。
【００２４】
（樹脂粘度測定方法）
ニーダでの樹脂混練後、サンプリングを行い、Ｐｈｅｏｍｅｔｒｉｃ  Ｓｃｉｅｎｔｉｆｉｃ社製平行板型回転粘度計（ＡＲＥＳ）にて下記条件で樹脂粘度を測定し、コーティング時の樹脂温度から樹脂粘度を求めた。
平行円板半径  ：２０ｍｍ
平行円板間距離：１．０ｍｍ
測定周波数    ：０．５Ｈｚ
昇温速度      ：１．５℃／分
測定温度範囲  ：２５〜１００℃
（樹脂フィルムの幅方向の樹脂目付）
樹脂フィルムを幅方向に左右均等になるようにサンプリングし、その樹脂目付を重量法で測定する。カットサンプルの大きさは１０ｃｍ×１０ｃｍとし、両端を除き、ｎ＝９で測定した。
【００２５】
（樹脂フィルムの長手方向の樹脂目付）
樹脂フィルムの幅方向の中央部を１０ｃｍおきに１０ｃｍ×１０ｃｍの大きさに長さ４．１ｍにわたってサンプリングし、重量法で測定した。（ｎ＝２１）
（樹脂目付バラツキ）
樹脂フィルムの幅方向と長手方向について測定した樹脂目付から、変動率（ＣＶ値）を算出し、幅方向と長手方向の目付バラツキ（％）とした。
【００２６】
（実施例１）
ニーダにて下記原料を混練し、樹脂ブロックを調製した。  
テトラグリシジルジアミノジフェニルメタン  ：  ３５．０部
ビスフェノールＡ型エポキシ樹脂            ：  １５．０部
ビスフェノールＦ型エポキシ樹脂            ：  ５０．０部
ポリエーテルスルフォン                    ：    ９．０部
４．４‘−ジアミノジフェニルスルホン      ：  ４１．１部
図７は、本発明の実施例で使用したリバースロールコータを示す概略側面図（７Ａ）と塗工液溜を示す概略平面図（７Ｂ）であり、図８は、本発明の実施例で使用した流下板の概略側面図である。
【００２７】
図７に示すように、塗工液溜内に６枚平羽根付回転ロール１４および塗工液面上部にやじり状撹拌羽根（やじり状の幅方向攪拌機）１０を設置し、６枚平羽根付回転ロール１４の回転方向をコーティングロール６と逆方向とし、回転速度をコーティングロール６と同速度とした。これにより、塗工液流れに追加した流れを強制的に起こした。図８に示すように、流下板１８内に仕切板２３を設置し、幅方向に均一に塗工液溜内に溶融樹脂の塗工液を供給し、加熱ロール２０を１００℃の温度とし、流下板１８および側板１２、メタリングロール１、コーティングロール６、バックロール８、および６枚平羽根付回転ロール１４の温度を８０℃とし、メタリングロール速度を８ｍ／ｍｉｎとし、コーティングロール６とバックロール８の速度を１０ｍ／ｍｉｎに設定し、塗工目付３０ｇ／ｍ２で、１０８０ｍｍ幅の離型紙（離型性シート７）に１０００ｍｍ幅でコーティングを実施し、樹脂フィルムを得た。離型紙には、グラシン紙の両面にクレーおよびシリコーン樹脂を塗布した、厚み１１０μｍの両面離型紙を使用した。コーティング時の樹脂粘度は４Ｐａ・ｓであり、ここで得られた樹脂フィルムの目付バラツキは少なく、フィルム表面品位（目視）は良好であった。結果を表１に示す。
【００２８】
（実施例２）
ニーダにて下記原料を混練し、樹脂ブロックを調製した。  
テトラグリシジルジアミノジフェニルメタン  ：  ３５．０部
ビスフェノールＡ型エポキシ樹脂            ：  １５．０部
ビスフェノールＦ型エポキシ樹脂            ：  ５０．０部
ポリエーテルスルフォン                    ：    ７．５部
４．４‘−ジアミノジフェニルスルホン      ：  ４１．１部
エポキシ変性ナイロン樹脂                  ：  ７７．０部
調製した樹脂ブロックを実施例１と同条件にて、離型紙にコーティングした。コーティング時の樹脂粘度は３８０Ｐａ・ｓあった。得られた樹脂フィルムの目付バラツキは少なく、フィルム表面品位（目視）は良好であった。
【００２９】
（実施例３）
実施例２と同一組成の樹脂ブロックを使用し、６枚平羽根付回転ロール１４の回転方向をコーティングロールと同方向とし、６枚平羽根付回転ロール１４への温水通液を止めた状態でコーティングを実施した。実施例２と対比すると、この実施例３は目付が安定するまで時間を要し、長手および幅方向ともに目付バラツキが増加したが、得られた樹脂フィルムは問題無いフィルム表面品位（目視）のものであった。
【００３０】
（実施例４）
実施例２と同一組成の樹脂ブロックを使用し、６枚平羽根付回転ロール１４の速度を１５ｍ／ｍｉｎとし、他条件を実施例２と同一とし、コーティングを実施した。実施例２と対比すると、この実施例４は長手および幅方向ともに目付バラツキが増加したが、得られた樹脂フィルムは問題無いフィルム表面品位のものであった。
【００３１】
（実施例５）
幅方向のやじり状攪拌機を取り外したこと以外は、実施例２と同一の条件にて実施例２と同一組成の樹脂ブロックをコーティングした。実施例２と対比すると、この実施例５は長手および幅方向ともに目付バラツキが増加したが、得られた樹脂フィルムは問題無いフィルム表面品位（目視）のものであった。
【００３２】
（比較例１）
実施例２と同一組成の樹脂ブロックを使用し、図９で示す流下板１８内を用いて、加熱ロール２０を１００℃の温度とし、流下板１８および側板、メタリングロール、コーティングロール、およびバックロールの温度を８０℃とし、メタリングロール速度を８ｍ／ｍｉｎ、コーティングロールおよびバックロール速度を１０ｍ／ｍｉｎに設定し、６枚平羽根付回転ロール（回転体）を用いることなく、塗工目付３０ｇ／ｍ２で実施例２と同じ離型紙に１０００ｍｍ幅でコーティングを実施した。時間の経過とともに目付バラツキは増加し、樹脂フィルム表面に筋状の模様が観察され、部分的に樹脂未塗工部分が発生した。
【００３３】
（比較例２）
実施例２と同一組成の樹脂ブロックを使用し、塗工液溜内にやじり状攪拌機を設置し、比較例１と同条件でコーティングを実施した。得られた樹脂フィルムは目付バラツキ大きく、また樹脂フィルム表面にまだら模様が観察された。
【００３４】
【表１】
2006326390.tif 000003
【産業上の利用可能性】
【００３５】
本発明の塗工液の塗工方法は、塗工液溜内においてメタリングロールおよびコーティングロールに対して均一な流れを形成することにより、樹脂フィルムの幅方向および長手方向に対する塗工膜厚みおよび塗工膜品質の均一性を向上させることができる。
【図面の簡単な説明】
【００３６】
【図１】図１は、従来のリバースロールコータの一例を示す概略側面図である。
【図２】図２は、従来のやじり状攪拌羽根を設置した他のリバースロールコータの一例を示す概略側面図（２Ａ）と、塗工液溜を示す概略平面図（２Ｂ）である。
【図３】図３は、従来の仕切翼を設置した他のリバースロールコータの一例を示す概略側面図（３Ａ）と塗工液溜を示す概略平面図（３Ｂ）である。
【図４】図４は、本発明におけるリバースロールコータの一例を示す概略側面図（４Ａ）と塗工液溜を示す概略平面図（４Ｂ）である。
【図５】図５は、本発明における回転体の形状を例示説明するための概略側面図である。
【図６】図６は、本発明の実施例で使用したリバースロールコータの全体を説明するための概略側面図である。
【図７】図７は、本発明の実施例で使用したリバースロールコータを示す概略側面図（７Ａ）と塗工液溜を示す概略平面図（７Ｂ）である。
【図８】図８は、本発明の実施例で使用した流下板の概略側面図である。
【図９】図９は、比較例で使用した流下板の概略側面図である。
【符号の説明】
【００３７】
１：メタリングロール    
２：掻き取りブレード
３：塗工液    
４：掻き取りブレード
５：塗工液溜
６：コーティングロール
７：離型性シート
８：バックロール
９：樹脂フィルム
１０：やじり状撹拌羽根
１１：仕切翼
１２：側板
１３：回転ロール
１４：平羽根付回転ロール
１５：湾曲羽根付回転ロール
１６：巻出機
１７：離型性シートロール
１８：流下板
１９：掻き取りブレード
２０：加熱ロール
２１：樹脂ブロック
２２：巻取機
２３：仕切板
【図１】
2006326390.tif 000004
【図２】
2006326390.tif 000005
【図３】
2006326390.tif 000006
【図４】
2006326390.tif 000007
【図５】
2006326390.tif 000008
【図６】
2006326390.tif 000009
【図７】
2006326390.tif 000010
【図８】
2006326390.tif 000011
【図９】
2006326390.tif 000012